(57)【要約】【課題】  窒化ガリウム系化合物半導体と格子整合性の高い二硼化物単結晶の基板上に、初期成長から２次元の層状成長を実現し、極性を制御し、反位領域の発生や積層欠陥を低減した高品質、低転位の窒化ガリウム系化合物半導体の成長方法を提供すること。【解決手段】  窒化ガリウム系化合物半導体の成長方法は、化学式ＸＢ２（ＸはＴｉ，Ｍｇ，Ａｌ，ＨｆおよびＺｒのうち少なくとも１種を含む。）で表される二硼化物単結晶から成る基板上に、化学式Ｇａ１−ｘ−ｙＩｎｙＡｌｘＮ（０≦ｘ＋ｙ≦１，ｘ≧０，ｙ≧０）で表される窒化ガリウム系化合物半導体を成長させる成長方法であって、窒化ガリウム系化合物半導体の成長工程においてＧａ，Ａｌ，Ｉｎの少なくともいずれか１種の原料とＶ族元素原料とを交互に供給する。【選択図】  図１
2007012705.tif 000002
【特許請求の範囲】
【請求項１】
化学式ＸＢ２（ただし、ＸはＴｉ，Ｍｇ，Ａｌ，ＨｆおよびＺｒのうち少なくとも１種を含む。）で表される二硼化物単結晶から成る基板上に、化学式Ｇａ１−ｘ−ｙＩｎｙＡｌｘＮ（ただし、０≦ｘ＋ｙ≦１，ｘ≧０，ｙ≧０）で表される窒化ガリウム系化合物半導体を成長させる成長方法であって、前記窒化ガリウム系化合物半導体の成長工程においてＧａ，Ａｌ，Ｉｎの少なくともいずれか１種の原料とＶ族元素原料とを交互に供給することを特徴とする窒化ガリウム系化合物半導体の成長方法。
【請求項２】
前記基板上に、前記Ｘの原料と硼素の原料とを同時または交互に供給することによって二硼化物層を成長させた後に前記窒化ガリウム系化合物半導体を成長させることを特徴とする請求項１記載の窒化ガリウム系化合物半導体の成長方法。
【請求項３】
前記Ｇａ，Ａｌ，Ｉｎの少なくともいずれか１種の原料と前記Ｖ族元素原料として、有機金属化合物を用いることを特徴とする請求項１または請求項２記載の窒化ガリウム系化合物半導体の成長方法。
【請求項４】
前記Ｘの原料と前記硼素の原料として、有機金属化合物を用いることを特徴とする請求項２記載の窒化ガリウム系化合物半導体の成長方法。
【発明の詳細な説明】
【技術分野】
【０００１】
本発明は、極性を制御し、反位領域境界や積層欠陥を低減した平坦性に優れた高品質の窒化ガリウム系化合物半導体の成長方法に関する。
【背景技術】
【０００２】
窒化ガリウム（ＧａＮ），窒化インジウム（ＩｎＮ），窒化アルミニウム（ＡｌＮ）等の窒化ガリウム系化合物半導体（窒化物系化合物半導体）は、直接遷移型の化合物半導体であり、また広いバンドギャップ（ワイドバンドギャップ）を持つため、青色光、青紫色光または紫色光の発光ダイオードやレーザダイオードなどの発光素子、フォトディテクターや火炎センサーなどの受光素子として利用されている。
【０００３】
また、電界効果トランジスタ（ＦＥＴ：Field Effect Transistor），ＭＥＳＦＥＴ（Metal-Semiconductor  ＦＥＴ），ＭＩＳＦＥＴ（Metal-Insulator-Semiconductor  ＦＥＴ），高電子移動度トランジスタ（ＨＥＭＴ：High Electron Mobility transistor）などの電子素子では、窒化ガリウム系化合物半導体はＧａＡｓに近いキャリア輸送特性を有し、ワイドバンドギャップを持ち、破壊電界が高いことから、高周波高出力トランジスタの材料として有望視されている。
【０００４】
特に、近年では青色発光素子，紫色発光素子，紫外発光素子などの窒化ガリウム系化合物半導体からなる発光素子からの光を受け、光を発する蛍光体および燐光体を設けた固体照明装置の開発が進んでいる。このような固体照明装置では、発光素子の発光効率、蛍光体および燐光体の発光効率を向上させることが重要課題となっている。
【０００５】
発光素子の発光効率を向上させるには、内部量子効率を向上させることが重要であり、そのためには非発光再結合中心となる結晶欠陥を低減した窒化ガリウム系化合物半導体を成長させる必要がある。
【０００６】
窒化ガリウム系化合物半導体の結晶成長において、窒化ガリウム系化合物半導体と格子整合性の高い良質な基板が実現していないため、サファイア基板や窒化珪素（６Ｈ−ＳｉＣ：六方晶ＳｉＣ）基板などの格子整合性が高いとはいえない異種材料の単結晶から成る基板を用いている。因みに、サファイア基板とＧａＮでは格子不整合が１３．８％、熱膨張係数差が３．２×１０−６／Ｋあり、６Ｈ−ＳｉＣ基板とＧａＮでは格子不整合が３．４％、熱膨張係数差が１．７×１０−６／Ｋある。
【０００７】
これら格子不整合の大きい基板を用いたＧａＮのエピタキシャル成長においては、基板とＧａＮとの間に歪みを緩和するための緩衝層（バッファ層）を挿入形成する構成が用いられている。具体的には、例えばサファイア基板上にＧａＮを成長させる場合、低温でＡｌＮもしくはＧａＮのバッファ層を成長させた後、ＧａＮを成長させる方法が採られている。この場合、サファイア基板上に低温堆積させたＡｌＮもしくはＧａＮのバッファ層は、ほとんどアモルファス状態で堆積する。その後、昇温過程において結晶化し、柱状組織を形成する。次に、柱状組織が形成されたＡｌＮもしくはＧａＮのバッファ層上に、ＧａＮが柱状組織の隙間や凹凸を埋め込むようにして成長し、上面が平坦なＧａＮ層が成長する。
【０００８】
従って、上記のＧａＮの成長過程では、初期成長は３次元の島状成長から始まり、最終的に２次元の層状成長になる。そのため、砒化ガリウム（ＧａＡｓ）基板上にＧａＡｓを成長させるようなホモエピタキシャル成長にみられる、初期成長から２次元の層状成長である成長過程に比べて、Ｇａ元素とＮ元素の積層順序が反転した反位領域境界（inversion domain boundary）や、微結晶と微結晶が横方向成長して合体する際に発生すると考えられる欠陥が多く発生する。また、サファイア基板上へのＧａＮ成長の場合、ＧａＮ層中には密度１０８〜１０１０ｃｍ−２の転位が生じる。
【０００９】
他に、ＡｌＮ層もしくはＧａＮ層を堆積する前に、高温のアンモニア雰囲気にサファイア基板を曝して窒化処理を行う手法がある。窒化処理は、サファイア基板表面にＡｌＮの原子層を形成するものであり、このＡｌＮがその上に成長する窒化ガリウム系化合物半導体層の結晶配列を制御する役割をする。これにより、堆積した窒化ガリウム系化合物半導体層としてのＡｌＮ層もしくはＧａＮ層は、サファイア基板との界面から最初にＡｌ原子もしくはＧａ原子が積層していく結晶成長になる。このようにＡｌＮ，ＧａＮの極性を制御した結晶成長を行うことができる。
【００１０】
また、近年、窒化ガリウム系化合物半導体成長用の基板として、結晶構造が六方晶である導電性の二硼化物（ＸＢ２；ＸはＺｒ，Ｔｉ，Ｍｇ，Ａｌ，Ｈｆの少なくとも１種を含む）単結晶から成る基板が注目を集めている。この基板は、例えばＺｒＢ２の格子定数ａ＝３．１７０Åは、ウルツァイト構造のＧａＮの格子定数ａ＝３．１８９Åとの格子不整合は０．５７％であり、熱膨張係数の差も２．７×１０−６／Ｋであり、極めて整合性の高い組み合わせである。
【特許文献１】特開平２−４２７７０号公報
【特許文献２】特開平２−２５７６７９号公報
【特許文献３】特開平５−１８３１８９号公報
【特許文献４】特開平６−１９６７５７号公報
【特許文献５】特開平６−２６８２５７号公報
【発明の開示】
【発明が解決しようとする課題】
【００１１】
上記のように、従来の窒化ガリウム系化合物半導体においては、基板とエピタキシ層との間の格子不整合を緩和する目的で、低温堆積層に代表される歪み緩衝層（バッファ層）を挿入した構成が用いられており、バッファ層の挿入によって大きな格子不整合を持つ基板上でもデバイスの製造に応用可能な窒化ガリウム系化合物半導体層の成長が可能になったが、固体照明装置への応用を目的とした高効率の発光素子の実現を考えた場合、窒化ガリウム系化合物半導体の結晶品質は決して十分なものとは言えない。
【００１２】
窒化ガリウム系化合物半導体を用いた発光素子の発光効率の向上には、非発光再結合中心となる結晶欠陥の密度を低減する必要があるが、この点で上記の二硼化物単結晶から成る基板、特にＺｒＢ２基板は、窒化ガリウムとの格子不整合が約０．６％と小さいことから、ＧａＡｓ等のホモエピタキシャル成長と同様に、成長の初期からレイヤー  バイ  レイヤー  モードでの成長（２次元モードでの成長）の実現が期待されている。しかしながら、実際の成長においては、アンモニアの供給による基板表面の窒化の進行によるＺｒＢｘＮ１−ｘ中間層が形成されるという問題、基板表面に吸着したＧａＮ膜，ＡｌＮ膜の再蒸発による成長の阻害等の問題が起きている。
【００１３】
基板と窒化ガリウム系化合物半導体層との間に低温堆積層であるバッファ層を挿入する場合には、基板表面に吸着したＧａＮ膜，ＡｌＮ膜の再蒸発を防止することはできるが、バッファ層の低温成長工程におけるアンモニア分解効率の低下による空孔などの欠陥導入、３次元モード成長、また、ＸＢ２基板が無極性であることに起因した窒化ガリウム系化合物半導体層中への反位領域の発生、さらに、隣接する反位領域の境界における欠陥発生などの問題により、窒化ガリウム系化合物半導体層の結晶品質が劣化するという問題がある。
【００１４】
本発明は、上記事情に鑑みて完成されたものであり、その目的は、窒化ガリウム系化合物半導体と格子整合性の高い二硼化物単結晶の基板上に、初期成長から２次元の層状成長を実現し、極性を制御して反位領域の発生や積層欠陥を低減した平坦性に優れた高品質、低転位の窒化ガリウム系化合物半導体の成長方法を提供することにある。
【課題を解決するための手段】
【００１５】
本発明の窒化ガリウム系化合物半導体の成長方法は、化学式ＸＢ２（ただし、ＸはＴｉ，Ｍｇ，Ａｌ，ＨｆおよびＺｒのうち少なくとも１種を含む。）で表される二硼化物単結晶から成る基板上に、化学式Ｇａ１−ｘ−ｙＩｎｙＡｌｘＮ（ただし、０≦ｘ＋ｙ≦１，ｘ≧０，ｙ≧０）で表される窒化ガリウム系化合物半導体を成長させる成長方法であって、前記窒化ガリウム系化合物半導体の成長工程においてＧａ，Ａｌ，Ｉｎの少なくともいずれか１種の原料とＶ族元素原料とを交互に供給することを特徴とする。
【００１６】
本発明の窒化ガリウム系化合物半導体の成長方法は好ましくは、前記基板上に、前記Ｘの原料と硼素の原料とを同時または交互に供給することによって二硼化物層を成長させた後に前記窒化ガリウム系化合物半導体を成長させることを特徴とする。
【００１７】
また、本発明の窒化ガリウム系化合物半導体の成長方法は好ましくは、前記Ｇａ，Ａｌ，Ｉｎの少なくともいずれか１種の原料と前記Ｖ族元素原料として、有機金属化合物を用いることを特徴とする。
【００１８】
また、本発明の窒化ガリウム系化合物半導体の成長方法は好ましくは、前記Ｘの原料と前記硼素の原料として、有機金属化合物を用いることを特徴とする。
【発明の効果】
【００１９】
本発明の窒化ガリウム系化合物半導体の成長方法は、化学式ＸＢ２（ただし、ＸはＴｉ，Ｍｇ，Ａｌ，ＨｆおよびＺｒのうち少なくとも１種を含む。）で表される二硼化物単結晶から成る基板上に、化学式Ｇａ１−ｘ−ｙＩｎｙＡｌｘＮ（ただし、０≦ｘ＋ｙ≦１，ｘ≧０，ｙ≧０）で表される窒化ガリウム系化合物半導体を成長させる成長方法であって、窒化ガリウム系化合物半導体の成長工程においてＧａ，Ａｌ，Ｉｎの少なくともいずれか１種の原料とＶ族元素原料とを交互に供給することから、交互供給により１原子層ずつの成長を可能とし、その結果成長初期から低温における２次元モード成長（層状成長）を実現することができる。
【００２０】
即ち、二硼化物単結晶は（０００１）面方向にＸ元素およびＢ原子が交互に現れる構造を有しているため、清浄な基板表面にはＸ，Ｂのどちらか一方の原子が現れている。同様に、窒化ガリウム系化合物半導体の（０００１）面においてもIII族原子およびＶ族原子が交互に現れる構造となっていることから、III族元素であるＧａ，Ａｌ，Ｉｎの少なくともいずれか１種の原料と、Ｖ族元素原料との交互供給により、１原子層ずつの成長が可能となる。
【００２１】
また、上記の交互供給による窒化ガリウム系化合物半導体の成長は、III族原子（Ｇａ，Ａｌ，Ｉｎの少なくともいずれか１種）のマイグレーションの促進、低温においても２次元モード成長が可能であるという利点の他に、アンモニアガスの過度な供給による二硼化物単結晶の基板の窒化などを抑制できるという利点も有する。
【００２２】
本発明の窒化ガリウム系化合物半導体の成長方法は好ましくは、基板上に、Ｘの原料と硼素の原料とを同時または交互に供給することによって二硼化物層を成長させた後に窒化ガリウム系化合物半導体を成長させることによって、基板表面終端原子を一意的に決定し、窒化ガリウム系化合物半導体層の極性を制御し、反位領域の発生を抑制することができる。このように基板原料供給による成長は、表面終端原子の一意的な決定の他に基板表面の結晶品質を改善する効果も有している。また、Ｘの原料と硼素の原料との同時供給によっても、その供給比の選択によりＸ，Ｂのどちらで表面を終端させるかは制御可能である。
【００２３】
即ち、窒化ガリウム系化合物半導体の極性は二硼化物単結晶の基板表面に現れる原子種にも依存するが、基板表面に現れる原子種をＸの原料と硼素の原料とを交互供給することによって制御することができ、その結果窒化ガリウム系化合物半導体の極性を制御できる。また、基板上に、Ｘの原料と硼素の原料とを同時に供給することによって二硼化物層を成長させることにより、基板表面の結晶品質の向上を達成することができる。
【００２４】
また、本発明の窒化ガリウム系化合物半導体の成長方法は好ましくは、Ｇａ，Ａｌ，Ｉｎの少なくともいずれか１種の原料とＶ族元素原料として、有機金属化合物を用いることから、有機金属化合物材料を用いる有機金属気相成長法（ＭＯＶＰＥ法）では、原子層エピタキシ法（ＡＬＥ法：Atomic Layer Epitaxy method）における自己停止機構を利用することよって完全な１原子層ずつの成長を実現することができる。
【００２５】
また、本発明の窒化ガリウム系化合物半導体の成長方法は好ましくは、Ｘの原料と硼素の原料として、有機金属化合物を用いることから、上記と同様に、有機金属気相成長法の原子層エピタキシ法における自己停止機構を利用することよって完全な１原子層ずつの成長を実現することができる。
【００２６】
また本発明は、窒化ガリウム系化合物半導体の交互供給成長による所定厚みの成長が終了した後に、より高温での同時供給による成長を行うことができるものである。
【発明を実施するための最良の形態】
【００２７】
本発明の窒化ガリウム系化合物半導体の成長方法について図面を参照しつつ以下に詳細に説明する。
【００２８】
本発明の窒化ガリウム系化合物半導体の成長方法は、化学式ＸＢ２（ただし、ＸはＴｉ，Ｍｇ，Ａｌ，ＨｆおよびＺｒのうち少なくとも１種を含む。）で表される二硼化物単結晶から成る基板上に、化学式Ｇａ１−ｘ−ｙＩｎｙＡｌｘＮ（ただし、０≦ｘ＋ｙ≦１，ｘ≧０，ｙ≧０）で表される窒化ガリウム系化合物半導体を成長させる成長方法であって、窒化ガリウム系化合物半導体の成長工程においてＧａ，Ａｌ，Ｉｎの少なくともいずれか１種の原料とＶ族元素原料とを交互に供給するものである。
【００２９】
ＸＢ２で表される二硼化物単結晶は、具体的には例えばＺｒＢ２であり、格子定数はａ＝３．１７０Å、ウルツァイト構造のＧａＮの格子定数ａ＝３．１８９Åとの格子不整合は０．５７％であり、熱膨張係数差も２．７×１０−６／Ｋであり、極めて整合性が高い。
【００３０】
また、Ｇａ１−ｘ−ｙＩｎｙＡｌｘＮで表される窒化ガリウム系化合物半導体は、具体的には例えばＡｌ０．２４Ｇａ０．７６Ｎであり、ＺｒＢ２の格子定数ａ＝３．１７０Åと極めて良い格子整合性を持つ。
【００３１】
（実施の形態１）
本発明の窒化ガリウム系化合物半導体の成長方法の一例である有機金属気相成長法（ＭＯＶＰＥ法）による成長工程を、図１（ａ）〜（ｄ）に示す。また、成長工程における成長時間、成長温度、Ｇａ，Ａｌ，Ｉｎの少なくともいずれか１種（以下、III族元素ともいう）の原料の供給時間、Ｖ族元素原料の供給時間を示すグラフ（線図）、タイミングチャートを図２に示す。
【００３２】
二硼化物単結晶から成る基板１０を、その（０００１）面を成長面としてＭＯＶＰＥ装置内にセットして、基板１０を８００℃以上に昇温し、基板１０表面の自然酸化膜の除去を行う。この場合、自然酸化膜除去中の硼素（Ｂ）抜けの抑止を目的とした硼素原料の供給、還元作用促進を目的とした還元雰囲気ガスの原料ガスの供給、ガスエッチング用の原料ガスの供給も有効である。
【００３３】
その後、基板１０の温度を５００℃〜７００℃まで降温し、III族元素原料として有機金属化合物原料を供給し、図１（ａ）に示したIII族原子層１１の成長を行う。
【００３４】
この場合、III族元素原料としての有機金属化合物原料は、具体的にはトリメチルガリウム（ＴＭＧ），トリメチルアルミニウム（ＴＭＡ），トリメチルインジウム（ＴＭＩ）等である。
【００３５】
また、１原子レベルの厚み（０．１ｎｍ程度）を有するIII族原子層１１の形成は、成長しようとする原子の面密度から逆算し、III族原料の１分子層相当以上と思われる供給量を０．１〜３００秒程度の供給時間で、成長温度を３００℃〜１２００℃に制御することによって行うことができる。
【００３６】
また、雰囲気ガスとしては、水素や窒素等が使用できる。
【００３７】
一定の休止時間（０秒を超え５分程度以下）を置いた後、Ｖ族元素（Ｎ）原料を供給し、図１（ｂ）に示すようにＮ原子層１２を成長させる。
【００３８】
１原子レベルの厚み（０．１ｎｍ程度）を有するＶ族原子層１１の形成は、Ｖ族元素原料の供給量を１原子層相当以上、供給時間を０．１〜３００秒程度、成長温度を３００℃〜１２００℃と制御することによって行うことができる。
【００３９】
これにより、窒化ガリウム系化合物半導体の一分子層１３が形成される。Ｖ族元素原料供給後にも一定の休止時間（０秒を超え５分程度以下）を挿入する。過剰に供給されたIII族元素原料、Ｖ族元素原料は、休止時間中にパージされ、次のステップでは、常に清浄な原料ガスが、混合されること無しに供給される。なお、Ｖ族元素原料としては、Ｎ，微量のＡｓ，Ｐ等を含むＮ等がある。
【００４０】
この交互供給プロセスを所望の回数（１回〜１００００回程度）繰り返すことで、図１（ｃ）に示すように、第一の窒化ガリウム系化合物半導体層（例えば、Ａｌ０．２４Ｇａ０．７６Ｎ）１４が形成される。
【００４１】
その後、基板１０温度を８００〜１１００℃に昇温して、III族元素原料とＶ族元素原料とを同時供給して、図１（ｄ）に示すように、第二の窒化ガリウム系化合物半導体層（例えば、Ａｌ０．２４Ｇａ０．７６Ｎ）１５の成長を行う。
【００４２】
本発明の窒化ガリウム系化合物半導体の成長方法の他の一例として、ＭＯＶＰＥ法による成長工程を図３（ａ）〜（ｄ），図４（ｆ）〜（ｇ）に示した。また、成長工程における時間と成長温度、時間と、Ｘ元素原料と硼素原料の供給、およびＧａ，Ａｌ，Ｉｎのいずれか、もしくはそれらを混合したIII族原料とＶ族原料の時間と供給を示す模式図を図５に示した。
【００４３】
（実施の形態２）
図３に示す二硼化物単結晶の基板３０を、その（０００１）面を成長面としてＭＯＶＰＥ装置内にセットし、実施の形態１と同様にして基板３０表面の自然酸化膜の除去を行う。
【００４４】
その後、基板３０の温度を５００℃〜８００℃まで降温し、Ｘの原料（例えば、ジルコニウムエトキシド（Ｚｒ（ＯＣ２Ｈ５）４）等）と硼素の原料（例えば、ジボラン（Ｂ２Ｈ６)等）との交互供給によって、図３（ａ），（ｂ）に示すように、Ｘ原子層３６、Ｂ（硼素）原子層３７を成長させる。この工程を所望回数（１回〜１００００回程度）繰り返すことで、図３（ｃ）に示すようなＸＢ２層３９を形成する。
【００４５】
１原子レベルの厚み（０．１ｎｍ程度）を有するＸ原子層３６の形成は、Xの原料の１分子層相当以上と思われる供給量を０．１〜３００秒程度の供給時間で、成長温度を３００℃〜１２００℃に制御することによって行うことができる。
【００４６】
１原子レベルの厚み（０．１ｎｍ程度）を有するＢ原子層３７の形成は、硼素の原料の１分子層相当以上と思われる供給量を０．１〜３００秒程度の供給時間で、成長温度を６００℃〜１２００℃に制御することによって行うことができる。
【００４７】
上記の交互供給によるＸＢ２層の成長において、Ｘの原料、硼素の原料のどちらで供給を終了するかは、その後に成長させる窒化ガリウム系化合物半導体の極性をどちらに選択するかにより適宜決定する。
【００４８】
また、Ｘの原料、硼素の原料の同時供給によるＸＢ２層の成長を行った場合、基板３０表面の結晶品質改善に有効である。
【００４９】
上記のように表面にＸＢ２層を形成したＸＢ２基板上に、III族元素原料の有機金属化合物原料（トリメチルガリウム（ＴＭＧ），トリメチルアルミニウム（ＴＭＡ），トリメチルインジウム（ＴＭＩ）等）と、Ｖ族元素原料の有機金属化合物原料アンモニアガスとを交互供給し、そのプロセスを所望の回数（１回〜１００００回）繰り返すことで、図３（ｄ）に示す第一の窒化ガリウム系化合物半導体層３１を形成する。III族元素原料、Ｖ族元素原料のいずれから供給を開始するかは、窒化ガリウム系化合物半導体層３４の極性をどちらに制御するかによって適宜選択する。
【００５０】
その後、基板３０の温度を８００℃以上に昇温して、III族元素原料およびＶ族元素原料を同時供給することによって、図４（ｇ）に示す第二の窒化ガリウム系化合物半導体層３５の成長を行う。
【００５１】
上記の成長工程における成長時間、成長温度、Ｘの原料の供給時間、硼素の原料の供給時間、III族元素原料の供給時間、Ｖ族元素原料の供給時間を示すグラフ（線図）、タイミングチャートを図５に示す。
【００５２】
なお、本発明は上記実施の形態に限定されるものではなく、本発明の要旨を逸脱しない範囲内で種の変更や改良等を施すことはなんら差し支えない。例えば、窒化ガリウム系化合物半導体の結晶成長方法としてＭＯＶＰＥ法について説明したが、これに代えて分子線エピタキシャル（ＭＢＥ）法、ガスソース分子線エピタキシャル（ガスソースＭＢＥ）法、もしくは有機金属分子線エピタキシャル（ＭＯＭＢＥ）法を用いてもよい。
【００５３】
また、III族元素原料として有機金属化合物について説明したが、セル中で加熱した金属蒸気でもよい。
【図面の簡単な説明】
【００５４】
【図１】本発明の成長方法によって形成される窒化ガリウム系化合物半導体の実施の形態の一例を示し、（ａ）〜（ｄ）は各成長工程における断面図である。
【図２】窒化ガリウム系化合物半導体の成長工程における成長時間、成長温度、III族元素原料の供給時間、Ｖ族元素原料の供給時間を示すグラフおよびタイミングチャートである。
【図３】本発明の成長方法によって形成される窒化ガリウム系化合物半導体の実施の形態の一例を示し、（ａ）〜（ｄ）は各成長工程における断面図である。
【図４】（ｅ）〜（ｇ）は、図３の成長工程に続く各工程の断面図である。
【図５】窒化ガリウム系化合物半導体の成長工程における成長時間、成長温度、Ｘの原料の供給時間、硼素の原料の供給時間、III族元素原料の供給時間、Ｖ族元素原料の供給時間を示すグラフおよびタイミングチャートである。
【符号の説明】
【００５５】
１０：基板
１１：III族原子層（もしくはＶ族原子層）
１２：Ｖ族原子層（もしくはIII族原子層）
１３：窒化ガリウム系化合物半導体の一分子層
１４：第一の窒化ガリウム系化合物半導体層
１５：第二の窒化ガリウム系化合物半導体層
３６：Ｘ原子層（もしくはＢ原子層）
３７：Ｂ原子層（もしくはＸ原子層）
３８：ＸＢ２の一分子層
３９：ＸＢ２層
【図１】
2007012705.tif 000003
【図２】
2007012705.tif 000004
【図３】
2007012705.tif 000005
【図４】
2007012705.tif 000006
【図５】
2007012705.tif 000007